Brevet FR2849214A1 — publié le 20040625

i FIBRE OPTIQUE A COMPENSATION DE DISPERSION CHROMATIQUE DANS LA BANDE S L'invention concerne le domaine des fibres optiques pour réseau de transmission à multiplexage en longueur d'onde. L'augmentation des débits d'information sur ce type de réseau impose une compensation de la dispersion chromatique et de la pente de dispersion sur d'autres bandes spectrales que la bande C La bande dite S correspond à une bande spectrale allant approximativement de l 460 nm à l 530 nm La bande dite 10 C correspond à une bande spectrale allant approximativement de l 530 nm à 1565 nm La bande dite L correspond à une bande spectrale allant approximativement de l 565 nm à 1625 nm La bande dite U correspond à une bande spectrale allant approximativement de 1625 nm à 1675 nm La bande spectrale la plus couramment utilisée est la bande C L'invention s'intéresse aux 15 fibres de compensation de la dispersion chromatique dans la bande S. Dans l'art antérieur, il est connu d'associer certains types de fibres optiques à dispersion décalée réduisant les effets non-linéaires croisés ( " en terminologie anglo- saxonne correspondant à l'abréviation DCF), ce qui permet d'obtenir une ligne de transmission dont la dispersion est nulle sur une large plage spectrale. Selon un premier art antérieur par exemple décrit dans la demande de brevet EP 1219986, il est connu d'utiliser une fibre optique à compensation de 25 dispersion chromatique en bande S, mais les exemples à 2 ou 3 tranches présentés, soit ont un rapport entre l'atténuation à 1520 nm et celle à 1500 nm supérieur à un facteur 2, soit ont un rapport entre dispersion chromatique et pente de dispersion chromatique qui les rend inadaptées pour l'objet de l'invention. L'invention propose une fibre optique à compensation de dispersion 30 chromatique qui, soit grâce à des profils à au moins quatre tranches soit grâce à des profils à trois tranches présentant des structures correspondant à des plages particulières d'indice et de rayon, permet une compensation efficace en bande S de la dispersion chromatique d'une certaine gamme de fibres optiques de ligne, tout en conservant des atténuations à 1500 nm et à 1520 nm qui soient 5 comparables Un aspect particulièrement avantageux est le caractère très enterré de l'indice de la première tranche enterrée (ou de la seule tranche enterrée lorsqu'il n'y en a qu'une) par rapport à l'indice de la tranche centrale. Selon l'invention, il est prévu une fibre optique à compensation de dispersion chromatique dans la bande S s'étendant de 1460 nm à 1530 nm, pour 10 réseau de transmission à multiplexage en longueur d'onde, présentant une dispersion chromatique négative à la longueur d'onde de 1495 nm, comportant successivement du centre vers la périphérie un coeur présentant un profil d'indice variable puis une gaine d'indice constant, le profil d'indice variable du coeur étant constitué successivement, du centre vers la périphérie, d'une tranche centrale 15 d'indice maximum supérieur à l'indice de la gaine, d'une tranche enterrée d'indice minimum inférieur à l'indice de la gaine, d'une tranche annulaire d'indice maximum supérieur à l'indice de la gaine et inférieur à l'indice maximum de la tranche centrale, la différence (Anj) entre l'indice maximum de la tranche centrale et l'indice de la gaine étant comprise entre 11,5 10-3 et 20,0 10-3, le 20 rayon (r) de la partie de la tranche centrale présentant un indice supérieur à l'indice de la gaine étant compris entre 1,6 pm et 2,6 pm, la valeur de l'intégrale rl ( 50 o = j An(r) dr), entre un rayon nul et le rayon (rl) de la partie de la tranche centrale présentant un indice supérieur à l'indice de la gaine, de la différence d'indice par rapport à la gaine, étant comprise entre 28 10-3 pm et 34 10 '3 Pm, 25 les rayons et les indices de chacune des tranches étant déterminés de manière à ce que la fibre optique à compensation de dispersion présente, à la longueur d'onde de 1495 nm, un rapport dispersion chromatique sur pente de dispersion chromatique dont la valeur absolue est comprise entre 68 nm et 1 58 nm. De préférence, les rayons et les indices de chacune des tranches sont déterminés de manière à ce que la fibre optique à compensation de dispersion présente, à la longueur d'onde de 1495 nm, un rapport dispersion chromatique sur pente de dispersion chromatique dont la valeur absolue est comprise entre 5 80 nm et 118 nm Avantageusement, les rayons et les indices de chacune des tranches sont déterminés de manière à ce que la fibre optique à compensation de dispersion présente, à la longueur d'onde de 1495 nm, un rapport dispersion chromatique sur pente de dispersion chromatique dont la valeur absolue est comprise entre 87 nm et 105 nm. Selon l'invention, il est également prévu une fibre optique à compensation de dispersion chromatique dans la bande S s'étendant de 1460 nm à 1530 nm, pour réseau de transmission à multiplexage en longueur d'onde, présentant une dispersion chromatique négative à la longueur d'onde de 1495 nm, comportant successivement du centre vers la périphérie un coeur présentant un profil d'indice 15 variable puis une gaine d'indice constant, le profil d'indice variable du coeur comportant successivement, du centre vers la périphérie, une tranche centrale d'indice maximum supérieur à l'indice de la gaine, une première tranche enterrée d'indice minimum inférieur à l'indice de la gaine, une tranche annulaire d'indice maximum supérieur à l'indice de la gaine et inférieur à l'indice maximum de la 20 tranche centrale, une deuxième tranche enterrée d'indice minimum inférieur à l'indice de la gaine, les rayons et les indices de chacune des tranches étant déterminés de manière à ce que la fibre optique à compensation de dispersion présente, à la longueur d'onde de 1495 nm, un rapport dispersion chromatique sur pente de dispersion chromatique dont la valeur absolue est comprise entre 25 68 nm et 158 nm. De préférence, les rayons et les indices de chacune des tranches sont déterminés de manière à ce que la fibre optique à compensation de dispersion présente, à la longueur d'onde de 1495 nm, un rapport dispersion chromatique sur pente de dispersion chromatique dont la valeur absolue est comprise entre 30 80 nm et 118 nm Avantageusement, les rayons et les indices de chacune des tranches sont déterminés de manière à ce que la fibre optique à compensation de dispersion présente, à la longueur d'onde de 1495 nm, un rapport dispersion chromatique sur pente de dispersion chromatique dont la valeur absolue est comprise entre 87 nm et 105 nm. Selon l'invention, il est encore prévu une fibre optique à compensation de dispersion chromatique dans la bande S s'étendant de 1460 nm à 1530 nm, pour réseau de transmission à multiplexage en longueur d'onde, présentant une dispersion chromatique négative à la longueur d'onde de 1495 nm, comportant successivement du centre vers la périphérie un coeur présentant un profil d'indice 10 variable puis une gaine d'indice constant, le profil d'indice variable du coeur comportant successivement, du centre vers la périphérie, une tranche centrale d'indice maximum supérieur à l'indice de la gaine, une tranche enterrée d'indice minimum inférieur à l'indice de la gaine, une tranche annulaire d'indice maximum supérieur à l'indice de la gaine et inférieur à l'indice maximum de la z 5 tranche centrale, la valeur absolue de l'indice minimum de la tranche enterrée étant supérieure ou égale à 60 % de la valeur absolue de l'indice maximum de la tranche centrale La profondeur d'enterrement de cette tranche très enterrée par rapport à la hauteur de la tranche centrale est une caractéristique avantageuse importante qui permet d'obtenir plus aisément une bonne compensation en 20 bande S, aussi bien de la dispersion chromatique que de la pente de dispersion chromatique sans dégrader notablement les autres propriétés de la fibre optique à compensation de dispersion chromatique De préférence, la valeur absolue de l'indice minimum de la tranche enterrée est inférieure ou égale à 90 % de la valeur absolue de l'indice maximum de la tranche centrale. D'autres caractéristiques avantageuses poursuivant le même but sont décrites maintenant. De préférence, le profil d'indice variable du coeur comporte successivement, du centre vers la périphérie, une tranche centrale d'indice maximum supérieur à l'indice de la gaine, une première tranche enterrée d'indice 30 minimum inférieur à l'indice de la gaine, une tranche annulaire d'indice maximum supérieur à l'indice de la gaine et inférieur à l'indice maximum de la tranche centrale, une deuxième tranche enterrée d'indice minimum inférieur à l'indice de la gaine C'est donc un profil d'indice comportant au moins quatre tranches. De préférence, les rayons et les indices de chacune des tranches sont déterminés de manière à ce que la fibre optique à compensation de dispersion présente, à la longueur d'onde de 1495 nm, un rapport dispersion chromatique sur pente de dispersion chromatique dont la valeur absolue est comprise entre 68 nm et 158 nm. La fibre optique à compensation de dispersion selon l'invention est associée à une fibre optique de ligne dans un système de transmission à fibre optique Dans une forme de réalisation, le système de transmission à fibre optique comprend l'association d'une fibre optique de ligne et d'une fibre optique à compensation de dispersion selon l'invention en ligne Dans une autre forme de 15 réalisation, le système de transmission à fibre optique comprend l'association d'une fibre optique de ligne et d'une fibre optique à compensation de dispersion selon l'invention en module. Dans un premier mode de réalisation préférentiel de l'invention, la fibre optique à compensation de dispersion chromatique selon l'invention comprend un 20 type de profil d'indice variable du coeur à trois tranches Ce type de profil d'indice variable du coeur est successivement constitué, du centre vers la périphérie, d'une tranche centrale d'indice maximum supérieur à l'indice de la gaine, d'une tranche enterrée d'indice minimum inférieur à l'indice de la gaine, d'une tranche annulaire d'indice maximum supérieur à l'indice de la gaine et inférieur à l'indice 25 maximum de la tranche centrale La tranche centrale est de préférence en forme de rectangle, mais elle peut aussi être par exemple en forme de trapèze, de triangle ou en alpha Les autres tranches sont de préférence en forme de rectangle, mais elles peuvent aussi être par exemple en forme de trapèze ou de triangle ou en alpha. Afin d'améliorer la qualité de la compensation de la dispersion chromatique dans la bande S de la fibre optique de ligne ainsi que les autres propriétés de la fibre optique à compensation de dispersion chromatique selon l'invention, un certain nombre des plages ou de relations préférentielles 5 notamment pour les indices et les rayons du type de profil d'indice du coeur à trois tranches vont maintenant être données. De préférence, la valeur du double de l'intégrale (To, = 2 j An(r) r dr), entre un rayon nul et le rayon (ri) de la partie de la tranche centrale présentant un indice supérieur à l'indice de la gaine, du produit de la différence d'indice par 1 rapport à la gaine par le rayon, est comprise entre 51 10-3 pm 2 et 79 10-3 /m 2. De préférence, la différence (An 2) entre l'indice minimum de la tranche enterrée et l'indice de la gaine est comprise entre -10,0 10 '3 et -7,0 103, et le rayon extérieur (r 2) de la tranche enterrée est compris entre 4,5/pm et 6,5 pm. r 2 De préférence, la valeur de l'intégrale (S 2 = {An(r) dr), entre le rayon (rj) de la partie de la tranche centrale présentant un indice supérieur à l'indice de la gaine et le rayon (r 2) de la partie de la tranche enterrée présentant un indice inférieur à l'indice de la gaine, de la différence d'indice par rapport à la gaine, est comprise entre -42 10 '3 et -22 103 pm. r 2 De préférence, la valeur du double de l'intégrale (T,2 = 2 J An(r) r dr), entre le rayon (r) de la partie de la tranche centrale présentant un indice supérieur à l'indice de la gaine et le rayon (r 2) de la partie de la tranche enterrée présentant un indice inférieur à l'indice de la gaine, du produit du rayon par la différence d'indice par rapport à la gaine, est comprise entre -350 10 03 et -160 10-3 O m 2. De préférence, la différence (An 3) entre l'indice maximum de la tranche 25 annulaire et l'indice de la gaine est comprise entre 1,0 10-3 et 8,0 10-3, et le rayon extérieur (r 3) de la tranche annulaire est compris entre 7,3 pm et 10,2 pm. r 3 De préférence, la valeur de l'intégrale (S,3 = An(r) dr), entre le rayon (r 2) r 2 de la partie de la tranche enterrée présentant un indice inférieur à l'indice de la gaine et le rayon (r 3) de la partie de la tranche annulaire présentant un indice supérieur à l'indice de la gaine, de la différence d'indice par rapport à la gaine, est comprise entre 5 10 '3 et 15 10 '3 pm. 1 '-3 De préférence, la valeur du double de l'intégrale (T 23 = 2 J An(r) r dr), i 2 entre le rayon (r 2) de la partie de la tranche enterrée présentant un indice inférieur à l'indice de la gaine et le rayon (r 3) de la partie de la tranche annulaire présentant un indice supérieur à l'indice de la gaine, du produit du rayon par la 10 différence d'indice par rapport à la gaine, est comprise entre 70 10 '3 et 207 10-3 Hm 2 De préférence, la valeur de l'intégrale ( 503 = J An(r) dr), entre un rayon nul o O et le rayon (r 3) de la partie de la tranche annulaire présentant un indice supérieur à l'indice de la gaine, de la différence d'indice par rapport à la gaine, est comprise entre 2,8 10-3 et 18,2 10-3 pm. -3 De préférence, la valeur du double de l'intégrale (T O o 3 = 2 f An(r) r dr), o O entre un rayon nul et le rayon (r 3) de la partie de la tranche annulaire présentant un indice supérieur à l'indice de la gaine, du produit du rayon par la différence d'indice par rapport à la gaine, est comprise entre -108 10-3 et 57 10 '3 pm 2. De préférence, la valeur du double de l'intégrale (U 03 = 2 An(r) exp( -2 r dr), entre un rayon nul et le rayon (r 3) de la partie de la 0 a tranche annulaire présentant un indice supérieur à l'indice de la gaine, du produit du rayon par la différence d'indice par rapport à la gaine par la fonction exp(r 2/a 2), avec a = 1,58 pm, est comprise entre 24,4 10 '3 et 28,5 10-3 /jm 2. Dans un deuxième mode de réalisation préférentiel de l'invention, la fibre optique à compensation de dispersion chromatique selon l'invention comprend un type de profil d'indice variable du coeur à quatre tranches Le deuxième type de profil d'indice variable du coeur est successivement constitué, du centre vers la 5 périphérie, d'une tranche centrale d'indice maximum supérieur à l'indice de la gaine, d'une première tranche enterrée d'indice minimum inférieur à l'indice de la gaine, d'une tranche annulaire d'indice maximum supérieur à l'indice de la gaine et inférieur à l'indice maximum de la tranche centrale, d'une deuxième tranche enterrée d'indice minimum inférieur à l'indice de la gaine La tranche centrale est _ O de préférence en forme de rectangle, mais elle peut aussi être en forme de trapèze ou de triangle ou en alpha Les autres tranches sont de préférence en forme de rectangle, mais elles peuvent aussi être par exemple en forme de trapèze ou de triangle ou en alpha. Afin d'améliorer la qualité de la compensation de la dispersion 15 chromatique dans la bande S de la fibre optique de ligne ainsi que les autres propriétés de la fibre optique à compensation de dispersion chromatique selon l'invention, un certain nombre des plages ou de relations préférentielles notamment pour les indices et les rayons du type de profil d'indice du coeur à quatre tranches vont maintenant être données. De préférence, la différence (Anj) entre l'indice maximum de la tranche centrale et l'indice de la gaine est comprise entre 12 10-3 et 20 10-'3, et en ce que le rayon (r) de la partie de la tranche centrale présentant un indice supérieur à l'indice de la gaine est compris entre 1,57 pm et 2, 5/m. rl De préférence, la valeur de l'intégrale ( 50, = J An(r) dr), entre un rayon nul et le rayon (ri) de la partie de la tranche centrale présentant un indice supérieur à l'indice de la gaine, de la différence d'indice par rapport à la gaine, est comprise entre 28,4 10 '3 Jpm et 35,5 103 ' pm. De préférence, la valeur du double de l'intégrale (To, = 2 J An(r) r dr), entre or un rayon nul et le rayon (ri) de la partie de la tranche centrale présentant un indice supérieur à l'indice de la gaine, du produit de la différence d'indice par rapport à la gaine par le rayon, est comprise entre 49 10 '3 m 2 et 81 10 '3/m 2. De préférence, la différence (An 2) entre l'indice minimum de la première tranche enterrée et l'indice de la gaine est comprise entre -12 1 O-'3 et -5 103, et le rayon extérieur (r 2) de la première tranche enterrée est compris entre 4,0 Om et 7,41 m. De préférence, la valeur de l'intégrale ( 512 = J An(r) dr), entre le rayon (ri) rl de la partie de la tranche centrale présentant un indice supérieur à l'indice de la gaine et le rayon (r 2) de la partie de la première tranche enterrée présentant un indice inférieur à l'indice de la gaine, de la différence d'indice par rapport à la gaine, est comprise entre -56 10-3 et -20 10 '3 pm. r 2 De préférence, la valeur du double de l'intégrale (T,2 = 2 {An(r) r dr), entre il le rayon (r 1) de la partie de la tranche centrale présentant un indice supérieur à l'indice de la gaine et le rayon (r 2) de la partie de la première tranche enterrée présentant un indice inférieur à l'indice de la gaine, du produit du rayon par la différence d'indice par rapport à la gaine, est comprise entre -470 10 03 et 10-3 pm 2. De préférence, la différence (An 3) entre l'indice maximum de la tranche annulaire et l'indice de la gaine est comprise entre 1,0 10-3 et 8,0 103, et le rayon extérieur (r 3) de la tranche annulaire est compris entre 6, 8/m et 1 2 pm. r 3 De préférence, la valeur de l'intégrale ( 523 = J An(r) dr), entre le rayon (r 2) r 2 de la partie de la première tranche enterrée présentant un indice inférieur à 25 I'indice de la gaine et le rayon (r 3) de la partie de la tranche annulaire présentant un indice supérieur à l'indice de la gaine, de la différence d'indice par rapport à la gaine, est comprise entre 5 10 '3 et 26 10 '3 pm. 1 '3 De préférence, la valeur du double de l'intégrale (T 23 = 2 J An(r) r dr), entre le rayon (r 2) de la partie de la première tranche enterrée présentant un indice inférieur à l'indice de la gaine et le rayon (r 3) de la partie de la tranche annulaire présentant un indice supérieur à l'indice de la gaine, du produit du rayon par la différence d'indice par rapport à la gaine, est comprise entre 60 10-3 et 440 10-3 Jm 2. De préférence, la différence (An 4) entre l'indice minimum de la deuxième 10 tranche enterrée et l'indice de la gaine est comprise entre -12 10-3 et 0, et le rayon extérieur (r 4) de la deuxième tranche enterrée est compris entre 9 pm et 21/Pm. r 4 De préférence, la valeur de l'intégrale ( 534 = J An(r) dr), entre le rayon (r 3) r 3 de la partie de la tranche annulaire présentant un indice supérieur à l'indice de la gaine et le rayon (r 4) de la partie de la deuxième tranche enterrée présentant un 15 indice inférieur à l'indice de la gaine, de la différence d'indice par rapport à la gaine, est comprise entre -153 103 O et O pm. 4 De préférence, la valeur de l'intégrale ( 504 = {An(r) dr), entre un rayon nul o et le rayon (r 4) de la partie de la deuxième tranche enterrée présentant un indice inférieur à l'indice de la gaine, de la différence d'indice par rapport à la gaine, 20 est comprise entre -138 10- 3 et 22 Jm. r 4 De préférence, la valeur du double de l'intégrale (T( 4 = 2 f An(r) r dr), entre un rayon nul et le rayon (r 4) de la partie de la deuxième tranche enterrée présentant un indice inférieur à l'indice de la gaine, du produit du rayon par la différence d'indice par rapport à la gaine, est inférieure ou égale à 80 10-3 pm 2. De préférence, la valeur du double de l'intégrale r 4 (f r'\ ' i-4 _ p (U 04 = 2 i An(r) exp 2 r dr), entre un rayon nul et le rayon (r 4) de la partie de la 0 b deuxième tranche enterrée présentant un indice inférieur à l'indice de la gaine, du produit du rayon par la différence d'indice par rapport à la gaine par la fonction exp(-r 2/b 2), avec b = 1,54 pm, est comprise entre 24,1 10-3 et 28,3 10-3/m 2. De préférence, la valeur du double de l'intégrale r 4 r x 2 l (U 24:= 2}An(r) exp r dr), entre le rayon (r 2) de la partie de la première tranche enterrée présentant un indice supérieur à l'indice de la gaine et le rayon (r 4) de la partie de la deuxième tranche enterrée présentant un indice inférieur à 10 I'indice de la gaine, du produit du rayon par la différence d'indice par rapport à la gaine par la fonction exp(-r 2/c 2), avec c = 4,67 pm, est comprise entre 9,8 10-'3 et 42,6 10-3 m 2. L'invention sera mieux comprise et d'autres particularités et avantages 15 apparaîtront à l'aide de la description ci-après et des dessins joints, donnés à titre d'exemples, o: la figure 1 représente schématiquement un exemple de type de profil à quatre tranches d'une fibre optique à compensation de dispersion chromatique selon l'invention; la figure 2 représente un tableau comprenant les valeurs de rayons et de différences d'indice pour une dizaine d'exemples de profils à trois tranches d'une fibre optique à compensation de dispersion chromatique selon l'invention; la figure 3 représente un tableau comprenant certaines caractéristiques des profils de fibre optique à compensation de dispersion chromatique selon 25 I'invention définis à la figure 2; la figure 4 représente un tableau comprenant d'autres caractéristiques des profils de fibre optique à compensation de dispersion chromatique selon l'invention définis à la figure 2; la figure 5 représente un tableau comprenant les valeurs de rayons et de différences d'indice pour une dizaine d'exemples de profils à quatre tranches d'une fibre optique à compensation de dispersion chromatique selon l'invention; la figure 6 représente un tableau comprenant certaines caractéristiques 5 des profils de fibre optique à compensation de dispersion chromatique selon l'invention définis à la figure 5 la figure 7 représente un tableau comprenant d'autres caractéristiques des profils de fibre optique à compensation de dispersion chromatique selon l'invention définis à la figure 5. La figure 1 représente schématiquement un exemple de type de profil à quatre tranches d'une fibre optique à compensation de dispersion chromatique selon l'invention La première tranche appelée tranche centrale présente une différence maximale d'indice Ani avec l'indice constant de la gaine et un rayon 15 extérieur rl La différence d'indice maximale Ani est positive De préférence, entre un rayon nul et le rayon rl, I'indice est constant La deuxième tranche appelée première tranche enterrée présente une différence maximale d'indice An 2 avec l'indice constant de la gaine et un rayon extérieur r 2 La différence d'indice maximale An 2 est négative De préférence, entre le rayon r I et le rayon r 2, 20 l I'indice est constant La troisième tranche appelée tranche annulaire présente une différence maximale d'indice An 3 avec l'indice constant de la gaine et un rayon extérieur r 3 La différence d'indice maximale An 3 est positive De préférence, entre le rayon r 2 et le rayon r 3, I'indice est constant La quatrième tranche appelée deuxième tranche enterrée présente une différence maximale d'indice 25 An 4 avec l'indice constant de la gaine et un rayon extérieur r 4 La différence d'indice maximale An 4 est négative De préférence, entre le rayon r 3 et le rayon r 4, I'indice est constant Au-delà du rayon r 4 se trouve la gaine d'indice constant. Un exemple de type de profil à trois tranches d'une fibre optique à compensation de dispersion chromatique selon l'invention correspond également 30 à la figure 1 pour laquelle An 4 = O et r 4 = r 3 Dans ce cas la deuxième tranche enterrée n'existe pas et la première tranche enterrée est tout simplement appelée tranche enterrée. La figure 2 représente un tableau comprenant les valeurs de rayons et de différences d'indice pour une dizaine d'exemples de profils à trois tranches d'une 5 fibre optique à compensation de dispersion chromatique selon l'invention La colonne de gauche comprend la dénomination des exemples du n l au n 9 Les trois colonnes suivantes expriment en Mm des rayons du profil d'indice variable de coeur Les trois dernières colonnes expriment mille fois des différences d'indice (sans unité). La figure 3 représente un tableau comprenant certaines caractéristiques des profils de fibre optique à compensation de dispersion chromatique selon l'invention définis à la figure 2 La colonne de gauche comprend la dénomination des exemples du n l au n 9 Pour chaque exemple considéré, les autres colonnes représentent des caractéristiques de la fibre optique correspondant à l'exemple 15 considéré La colonne suivante représente la surface effective Seff exprimée en Pm 2 à la longueur d'onde de 1495 nm La colonne suivante représente la dispersion chromatique C exprimée en ps/nm km à une longueur d'onde valant 1495 nm La colonne suivante représente la pente de dispersion chromatique C' exprimée en ps/nm 2 km à une longueur d'onde valant 1495 nm La colonne suivante 2 o représente le rapport dispersion chromatique C sur pente de dispersion chromatique C' exprimée en nm à une longueur d'onde valant 1495 nm La colonne suivante représente le taux de compensation exprimée en %, pour la fibre optique de ligne vendue sous la marque La figure 4 représente un tableau comprenant d'autres caractéristiques 30 des profils de fibre optique à compensation de dispersion chromatique selon l'invention définis à la figure 2 La colonne de gauche comprend la dénomination des exemples du n i au n 9 Pour chaque exemple considéré, les autres colonnes représentent des caractéristiques de la fibre optique correspondant à l'exemple considéré La colonne de gauche comprend également des dénominations MIN et 5 MAX correspondant dans les colonnes suivantes respectivement à un minimum et à un maximum préférentiel pour la valeur de la caractéristique considérée Pour chaque colonne, la première ligne comprenant une valeur numérique correspond à une valeur minimale préférentielle, la deuxième ligne comprenant une valeur numérique correspondant à une valeur maximale préférentielle, et les lignes 10 suivantes comprenant des valeurs numériques correspondant aux valeurs réelles pour les exemples n l à n 9 La colonne suivante représente la valeur de 501 exprimées en millièmes de pm La colonne suivante représente la valeur de exprimées exprimées 15 exprimées exprimées exprimées exprimées exprimées 20 exprimées en millièmes de pm 2. en millièmes deMm. en millièmes de pm 2. en millièmes de Mm. en millièmes de /m 2. en millièmes de pm. en millièmes de pm 2. en millièmes de /m 2. La colonne suivante représente la valeur de La colonne suivante représente la valeur de La colonne suivante représente la valeur de La colonne suivante représente la valeur de La colonne suivante représente la valeur de La colonne suivante représente la valeur de La dernière colonne représente la valeur de To I 512 TI 2 s 23 T 23 503 T 03 U 03 La figure 5 représente un tableau comprenant les valeurs de rayons et de différences d'indice pour une dizaine d'exemples de profils à quatre tranches d'une fibre optique à compensation de dispersion chromatique selon l'invention. La colonne de gauche comprend la dénomination des exemples du n I O au n l 7. 25 Les quatre colonnes suivantes expriment en pm des rayons du profil d'indice variable de coeur Les quatre dernières colonnes expriment mille fois des différences d'indice (sans unité). La figure 6 représente un tableau comprenant certaines caractéristiques des profils de fibre optique à compensation de dispersion chromatique selon 30 I'invention définis à la figure 5 Sa description est analogue à celle de la figure 3. La figure 7 représente un tableau comprenant d'autres caractéristiques des profils de fibre optique à compensation de dispersion chromatique selon l'invention définis à la figure 5 Sa description est analogue à celle de la figure 4. REVENDICATIONS 1 Fibre optique à compensation de dispersion chromatique dans la bande S s'étendant de 1460 nm à 1530 nm, pour réseau de transmission à multiplexage en longueur d'onde, présentant une dispersion chromatique négative à la longueur d'onde de 1495 nm, comportant successivement du centre vers la périphérie un coeur présentant un profil d'indice variable puis une gaine d'indice constant, le profil d'indice variable du coeur étant constitué successivement, du centre vers la périphérie, d'une tranche centrale d'indice maximum supérieur à l'indice de la gaine, d'une tranche enterrée d'indice minimum inférieur à l'indice de la gaine, d'une tranche annulaire d'indice maximum supérieur à l'indice de la 15 gaine et inférieur à l'indice maximum de la tranche centrale, la différence (Anj) entre l'indice maximum de la tranche centrale et l'indice de la gaine étant comprise entre 11,5 103 O et 20,0 10-'3, le rayon (ri) de la partie de la tranche centrale présentant un indice supérieur à l'indice de la gaine étant compris entre 1,6 prm et 2,6 pm, Ila valeur de l'intégrale ( 50, = }An(r) dr), entre un rayon nul et le rayon (ri) o de la partie de la tranche centrale présentant un indice supérieur à l'indice de la gaine, de la différence d'indice par rapport à la gaine, étant comprise entre 28.10-3 pm et 34 10 '3 pm, les rayons et les indices de chacune des tranches étant déterminés de 25 manière à ce que la fibre optique à compensation de dispersion présente, à la longueur d'onde de 1495 nm, un rapport dispersion chromatique sur pente de dispersion chromatique dont la valeur absolue est comprise entre 68 nm et 158 nm. 2 Fibre optique à compensation de dispersion chromatique dans la bande S selon la revendication 1, caractérisée en ce que les rayons et les indices de chacune des tranches sont déterminés de manière à ce que la fibre optique à compensation de dispersion présente, à la longueur d'onde de 1495 nm, un 5 rapport dispersion chromatique sur pente de dispersion chromatique dont la valeur absolue est comprise entre 80 nm et 1 l 8 nm. 3 Fibre optique à compensation de dispersion chromatique dans la bande S selon la revendication 2, caractérisée en ce que les rayons et les indices 10 de chacune des tranches sont déterminés de manière à ce que la fibre optique à compensation de dispersion présente, à la longueur d'onde de 1495 nm, un rapport dispersion chromatique sur pente de dispersion chromatique dont la valeur absolue est comprise entre 87 nm et 105 nm. 4 Fibre optique à compensation de dispersion chromatique dans la bande S selon l'une quelconques des revendications précédentes, caractérisée en rl ce que la valeur du double de l'intégrale (T 0, = 2 J An(r) r dr), entre un rayon nul et o le rayon (r) de la partie de la tranche centrale présentant un indice supérieur à l'indice de la gaine, du produit de la différence d'indice par rapport à la gaine 20 par le rayon, est comprise entre 51 10-3 Jm 2 et 79 10-3 pm 2. Fibre optique à compensation de dispersion chromatique dans la bande S selon l'une quelconques des revendications précédentes, caractérisée en ce que la différence (An 2) entre l'indice minimum de la tranche enterrée et l'indice 25 de la gaine est comprise entre -10,0 10-3 et -7,0 103, et en ce que le rayon extérieur (r 2) de la tranche enterrée est compris entre 4,5 pm et 6,5 pm. 6 Fibre optique à compensation de dispersion chromatique dans la bande S selon l'une quelconque des revendications précédentes, caractérisée en r 2 ce que la valeur de l'intégrale (S,2 = {An(r) dr), entre le rayon (r) de la partie de la r. tranche centrale présentant un indice supérieur à l'indice de la gaine et le rayon (r 2) de la partie de la tranche enterrée présentant un indice inférieur à l'indice de la gaine, de la différence d'indice par rapport à la gaine, est comprise entre 42 10-3 et -22 10-3 Mm. 7 Fibre optique à compensation de dispersion chromatique dans la bande S selon l'une quelconque des revendications précédentes, caractérisée en r 2 ce que la valeur du double de l'intégrale (T 2 = 2 j An(r) r dr), entre le rayon (rj) de rl la partie de la tranche centrale présentant un indice supérieur à l'indice de la gaine et le rayon (r 2) de la partie de la tranche enterrée présentant un indice inférieur à l'indice de la gaine, du produit du rayon par la différence d'indice par rapport à la gaine, est comprise entre -350 10 '3 et -160 10-3 pm 2. 8 Fibre optique à compensation de dispersion chromatique dans la bande S selon l'une quelconque des revendications précédentes, caractérisée en ce que la différence (An 3) entre l'indice maximum de la tranche annulaire et l'indice de la gaine est comprise entre 1,0 10 '3 et 8,0 10-'3, et en ce que le rayon extérieur (r 3) de la tranche annulaire est compris entre 7,3 pm et 10,2 p/m. 20 9 Fibre optique à compensation de dispersion chromatique dans la bande S selon l'une quelconque des revendications précédentes, caractérisée en r 3 ce que la valeur de l'intégrale ( 523 = J An(r) dr), entre le rayon (r 2) de la partie de r 2 la tranche enterrée présentant un indice inférieur à l'indice de la gaine et le rayon 25 (r 3) de la partie de la tranche annulaire présentant un indice supérieur à l'indice de la gaine, de la différence d'indice par rapport à la gaine, est comprise entre 5.10-3 et 15 10-3 Pm. Fibre optique à compensation de dispersion chromatique dans la bande S selon l'une quelconque des revendications précédentes, caractérisée en ce que la valeur du double de l'intégrale (T 23 = 2 J An(r) r dr), entre le rayon (r 2) de r 2 la partie de la tranche enterrée présentant un indice inférieur à l'indice de la gaine et le rayon (r 3) de la partie de la tranche annulaire présentant un indice supérieur à l'indice de la gaine, du produit du rayon par la différence d'indice par rapport à la gaine, est comprise entre 70 103 O et 207 103 'Pm 2. 11 Fibre optique à compensation de dispersion chromatique dans la bande S selon l'une quelconque des revendications précédentes, caractérisée en r 3 ce que la valeur de l'intégrale ( 503 = J An(r) dr), entre un rayon nul et le rayon (r 3) o O de la partie de la tranche annulaire présentant un indice supérieur à l'indice de la gaine, de la différence d'indice par rapport à la gaine, est comprise entre 2,8 103 O 15 et 18,2 10-3 Pm. 12 Fibre optique à compensation de dispersion chromatique dans la bande S selon l'une quelconque des revendications précédentes, caractérisée en r 3 ce que la valeur du double de l'intégrale (T 03 = 2 f An(r) r dr), entre un rayon nul et o O le rayon (r 3) de la partie de la tranche annulaire présentant un indice supérieur à l'indice de la gaine, du produit du rayon par la différence d'indice par rapport à la gaine, est comprise entre -108 10-3 et 57 10-3 pm 2. 13 Fibre optique à compensation de dispersion chromatique dans la 25 bande S selon l'une quelconque des revendications précédentes, caractérisée en r 3 ce que la valeur du double de l'intégrale (U 23 = 2 An(r) e r dr), entre un o ci rayon nul et le rayon (r 3) de la partie de la tranche annulaire présentant un indice supérieur à l'indice de la gaine, du produit du rayon par la différence d'indice par rapport à la gaine par la fonction exp(-r 2/a 2), avec a = 1,58/m, est comprise entre 24,4 10-'3 et 28,5 1 0-3 Hm 2. 14 Fibre optique à compensation de dispersion chromatique dans la bande S s'étendant de 1460 nm à 1530 nm, pour réseau de transmission à multiplexage en longueur d'onde, présentant une dispersion chromatique négative à la longueur d'onde de 10 1495 nm, comportant successivement du centre vers la périphérie un coeur présentant un profil d'indice variable puis une gaine d'indice constant, le profil d'indice variable du coeur comportant successivement, du centre vers la périphérie, une tranche centrale d'indice maximum supérieur à l'indice de la gaine, une première tranche enterrée d'indice minimum inférieur à l'indice de la gaine, une tranche annulaire d'indice maximum supérieur à l'indice de la gaine et inférieur à l'indice maximum de la tranche centrale, une deuxième tranche enterrée d'indice minimum inférieur à l'indice de la gaine, les rayons et les indices de chacune des tranches étant déterminés de manière à ce que la fibre optique à compensation de dispersion présente, à la longueur d'onde de 1495 nm, un rapport dispersion chromatique sur pente de 25 dispersion chromatique dont la valeur absolue est comprise entre 68 nm et 158 nm. Fibre optique à compensation de dispersion chromatique dans la bande S selon la revendication 14, caractérisée en ce que les rayons et les indices 30 de chacune des tranches sont déterminés de manière à ce que la fibre optique à compensation de dispersion présente, à la longueur d'onde de 1495 nm, un rapport dispersion chromatique sur pente de dispersion chromatique dont la valeur absolue est comprise entre 80 nm et l 1 8 nm. 16 Fibre optique à compensation de dispersion chromatique dans la bande S selon la revendication 15, caractérisée en ce que les rayons et les indices de chacune des tranches sont déterminés de manière à ce que la fibre optique à compensation de dispersion présente, à la longueur d'onde de 1495 nm, un rapport dispersion chromatique sur pente de dispersion chromatique dont la 10 valeur absolue est comprise entre 87 nm et 105 nm. 17 Fibre optique à compensation de dispersion chromatique selon l'une quelconque des revendications 14 à 16, caractérisée en ce que la différence (Anj) entre l'indice maximum de la tranche centrale et l'indice de la gaine est comprise 15 entre 12 10-3 et 20 10-3, et en ce que le rayon (ri) de la partie de la tranche centrale présentant un indice supérieur à l'indice de la gaine est compris entre 1,57 pm et 2,5 pm. 18 Fibre optique à compensation de dispersion chromatique dans la 20 bande S selon l'une quelconques des revendications 14 à 17, caractérisée en ce que la valeur de l'intégrale ( 501 = J An(r) dr), entre un rayon nul et le rayon (r) de la partie de la tranche centrale présentant un indice supérieur à l'indice de la gaine, de la différence d'indice par rapport à la gaine, est comprise entre 28,4 10 '3 pm et 35,5 10-3 um. 19 Fibre optique à compensation de dispersion chromatique dans la bande S selon l'une quelconques des revendications 14 à 18, caractérisée en ce r 1 que la valeur du double de l'intégrale (T 01 = 2 f An(r) r dr), entre un rayon nul et le rayon (ri) de la partie de la tranche centrale présentant un indice supérieur à l'indice de la gaine, du produit de la différence d'indice par rapport à la gaine par le rayon, est comprise entre 49 10 3 pm 2 et 81 10-3 p Jm 2. 20 Fibre optique à compensation de dispersion chromatique dans la bande S selon l'une quelconques des revendications 14 à 19, caractérisée en ce que la différence (An 2) entre l'indice minimum de la première tranche enterrée et l'indice de la gaine est comprise entre -12 10-3 et - 5 10 '3, et en ce que le rayon extérieur (r 2) de la première tranche enterrée est compris entre 4,Opm et 7,4 pm. 10 21 Fibre optique à compensation de dispersion chromatique dans la bande S selon l'une quelconque des revendications 14 à 20, caractérisée en ce que la valeur de l'intégrale ( 512 = J An(r) dr), entre le rayon (ri) de la partie de la rl tranche centrale présentant un indice supérieur à l'indice de la gaine et le rayon 15 (r 2) de la partie de la première tranche enterrée présentant un indice inférieur à l'indice de la gaine, de la différence d'indice par rapport à la gaine, est comprise entre -56 10-3 et -20 10-3 Pm. 22 Fibre optique à compensation de dispersion chromatique dans la 20 bande S selon l'une quelconque des revendications 14 à 21, caractérisée en ce r 2 que la valeur du double de l'intégrale (T,2 = 2 J An(r) r dr), entre le rayon (r) de la il partie de la tranche centrale présentant un indice supérieur à l'indice de la gaine et le rayon (r 2) de la partie de la première tranche enterrée présentant un indice inférieur à l'indice de la gaine, du produit du rayon par la différence d'indice par 25 rapport à la gaine, est comprise entre -470 10 '3 et -130 103 Pm 2. 23 Fibre optique à compensation de dispersion chromatique dans la bande S selon l'une quelconque des revendications 14 à 22, caractérisée en ce que la différence (An 3) entre l'indice maximum de la tranche annulaire et l'indice de la gaine est comprise entre 1,0 10-3 et 8,0 10-3, et en ce que le rayon extérieur (r 3) de la tranche annulaire est compris entre 6,8 p Jm et 12 pm. 5 24 Fibre optique à compensation de dispersion chromatique dans la bande S selon l'une quelconque des revendications 14 à 23, caractérisée en ce r 3 que la valeur de l'intégrale ( 523 = f An(r) dr), entre le rayon (r 2) de la partie de la r 2 première tranche enterrée présentant un indice inférieur à l'indice de la gaine et le rayon (r 3) de la partie de la tranche annulaire présentant un indice supérieur à 0 l I'indice de la gaine, de la différence d'indice par rapport à la gaine, est comprise entre 5 10-3 et 26 10 '3 Pm. Fibre optique à compensation de dispersion chromatique dans la bande S selon l'une quelconque des revendications 14 à 24, caractérisée en ce r 3 que la valeur du double de l'intégrale (T 23 = 2 J An(r) r dr), entre le rayon (r 2) de la i 2 partie de la première tranche enterrée présentant un indice inférieur à l'indice de la gaine et le rayon (r 3) de la partie de la tranche annulaire présentant un indice supérieur à l'indice de la gaine, du produit du rayon par la différence d'indice par rapport à la gaine, est comprise entre 60 10 '3 et 440 130-p 3 m 2. 20 26 Fibre optique à compensation de dispersion chromatique dans la bande S selon l'une quelconques des revendications 14 à 25, caractérisée en ce que la différence (An 4) entre l'indice minimum de la deuxième tranche enterrée et l'indice de la gaine est comprise entre -12 103 et 0, et en ce que le rayon extérieur 25 (r 4) de la deuxième tranche enterrée est compris entre 9 pm et 21 pm. 27 Fibre optique à compensation de dispersion chromatique dans la bande S selon l'une quelconque des revendications 14 à 26, caractérisée en ce r 4 que la valeur de l'intégrale ( 534 = f An(r) dr), entre le rayon (r 3) de la partie de la r 3 tranche annulaire présentant un indice supérieur à l'indice de la gaine et le rayon (r 4) de la partie de la deuxième tranche enterrée présentant un indice inférieur à l'indice de la gaine, de la différence d'indice par rapport à la gaine, est comprise entre -l 153 10 '3 et O pm. 28 Fibre optique à compensation de dispersion chromatique dans la bande S selon l'une quelconque des revendications 14 à 27, caractérisée en ce r 4 que la valeur de l'intégrale ( 504 = f An(r) dr), entre un rayon nul et le rayon (r 4) de Do la partie de la deuxième tranche enterrée présentant un indice inférieur à l'indice de la gaine, de la différence d'indice par rapport à la gaine, est comprise entre -138 10-'3 et 22 pm. 29 Fibre optique à compensation de dispersion chromatique dans la z 5 bande S selon l'une quelconque des revendications 14 à 28, caractérisée en ce r 4 que la valeur du double de l'intégrale (T 04 = 2 J An(r) r dr), entre un rayon nul et le o O rayon (r 4) de la partie de la deuxième tranche enterrée présentant un indice inférieur à l'indice de la gaine, du produit du rayon par la différence d'indice par rapport à la gaine, est inférieure ou égale à 80 10-3 pm 2. Fibre optique à compensation de dispersion chromatique dans la bande S selon l'une quelconque des revendications 14 à 29, caractérisée en ce que Ila valeur du double de l'intégrale (U 04 = 2 f An(r) exp r dr), entre un rayon nul et le rayon (r 4) de la partie de la deuxième tranche enterrée présentant 25 un indice inférieur à l'indice de la gaine, du produit du rayon par la différence d'indice par rapport à la gaine par la fonction exp(-r 2/b 2), avec b = 1,54 pm, est comprise entre 24,1 10-3 et 28,3 103 pm 2. 31 Fibre optique à compensation de dispersion chromatique dans la 5 bande S selon l'une quelconque des revendications 14 à 30, caractérisée en ce r 4 ( que la valeur du double de l'intégrale (U 24 = 2 j An(r) exp, r dr), entre le r 2 rayon (r 2) de la partie de la première tranche enterrée présentant un indice supérieur à l'indice de la gaine et le rayon (r 4) de la partie de la deuxième tranche enterrée présentant un indice inférieur à l'indice de la gaine, du produit du rayon 10 par la différence d'indice par rapport à la gaine par la fonction exp(-r 2/c 2), avec c = 4,67 pm, est comprise entre 9,8 10-3 et 42,6 10-3 pm 2. 32 Fibre optique à compensation de dispersion chromatique dans la bande S s'étendant de 1460 nm à 1530 nm, pour réseau de transmission à multiplexage en longueur d'onde, présentant une dispersion chromatique négative à la longueur d'onde de 1495 nm, comportant successivement du centre vers la périphérie un coeur présentant un profil d'indice variable puis une gaine d'indice constant, le profil d'indice variable du coeur comportant successivement, du centre vers la périphérie, une tranche centrale d'indice maximum supérieur à l'indice de la gaine, une tranche enterrée d'indice minimum inférieur à l'indice de la gaine, une tranche annulaire d'indice maximum supérieur à l'indice de la gaine 25 et inférieur à l'indice maximum de la tranche centrale, la valeur absolue de l'indice minimum de la tranche enterrée étant supérieure ou égale à 60 % de la valeur absolue de l'indice maximum de la tranche centrale. 33 Fibre optique à compensation de dispersion chromatique dans la bande S selon la revendication 32, caractérisée en ce que le profil d'indice variable du coeur comporte successivement, du centre vers la périphérie, une tranche centrale d'indice maximum supérieur à l'indice de la gaine, une première tranche enterrée d'indice minimum inférieur à l'indice de la gaine, une tranche annulaire d'indice maximum supérieur à l'indice de la gaine et inférieur à l'indice maximum de la tranche centrale, une deuxième tranche enterrée d'indice minimum inférieur à l'indice de la gaine. 34 Fibre optique à compensation de dispersion chromatique dans la bande S selon la revendication 32 ou 33, caractérisée en ce que les rayons et les 15 indices de chacune des tranches sont déterminés de manière à ce que la fibre optique à compensation de dispersion présente, à la longueur d'onde de 1495 nm, un rapport dispersion chromatique sur pente de dispersion chromatique dont la valeur absolue est comprise entre 68 nm et 158 nm. 35 Fibre optique à compensation de dispersion chromatique dans la bande S selon la revendication 32 ou 33, caractérisée en ce que la valeur absolue de l'indice minimum de la tranche enterrée est inférieure ou égale à 90 % de la valeur absolue de l'indice maximum de la tranche centrale. 36 Système de transmission à fibre optique comprenant l'association d'une fibre optique de ligne et d'une fibre optique à compensation de dispersion chromatique dans la bande S selon l'une quelconque des revendications précédentes, la fibre optique à compensation de dispersion étant en ligne. 37 Système de transmission à fibre optique comprenant l'association d'une fibre optique de ligne et d'une fibre optique à compensation de dispersion dans la bande S selon l'une quelconque des revendications l à 35, la fibre optique à compensation de dispersion étant en module.